(57)【要約】【課題】  低温低湿度環境に置かれても写真品質特性が維持され、かつ輸送時の揺れにも破損しにくい顆粒型固体処理剤及びその製造方法を提供すること。【解決手段】  コア粒子と該コア粒子を覆う少なくとも1層のシェル層から構成されるコア／シェル型の顆粒を含む固体処理剤であって、該コア粒子の変位荷重が３００ｇ〜２０００ｇであることを特徴とするハロゲン化銀写真感光材料用固体処理剤。【特許請求の範囲】
【請求項１】
コア粒子と該コア粒子を覆う少なくとも1層のシェル層から構成されるコア／シェル型の固体処理剤であって、該コア粒子の変位荷重が３００ｇ〜２０００ｇであることを特徴とするハロゲン化銀写真感光材料用固体処理剤。
【請求項２】
該コア粒子の変位荷重が４００ｇ〜１５００ｇであることを特徴とする請求項１に記載のハロゲン化銀写真感光材料用固体処理剤。
【請求項３】
最外層が、平均分子量５，０００〜３０，０００のポリエチレングリコールであることを特徴とする請求項１又は２に記載のハロゲン化銀写真感光材料用固体処理剤。
【請求項４】
請求項１又は２に記載の固形処理剤が顆粒であって、該顆粒のコア粒子が圧縮型造粒法で造粒されることを特徴とするハロゲン化銀写真感光材料用固体処理剤の製造方法。
【請求項５】
請求項３に記載の固形処理剤が顆粒であって、該顆粒の最外層が、スプレーコーティング法で塗布されることを特徴とする請求項１又は２に記載のハロゲン化銀写真感光材料用固体処理剤の製造方法。
【発明の詳細な説明】
【技術分野】
【０００１】
本発明は、ハロゲン化銀写真感光材料用固形処理剤及びその製造方法に関し、より具体的には長距離輸送に耐える強度を有し、しかも十分な溶解性と処理安定性を備えた固形処理剤及び製造方法に関する。
【背景技術】
【０００２】
近年、一般ユーザーへの迅速サービスや写真店と現像所間の集配輸送の合理化のために写真店の店頭に設置して写真感光材料の処理を行うミニラボと称する自動現像処理機が急激に普及している。従来はミニラボ用処理剤として液体濃縮物が供給されてきたが、処理剤が液体であるがために、輸送時の規制、衝撃による容器破損の危険性、現像所における取扱上の不便、貯蔵スペースの制約などの問題があった。これらを解決するために、顆粒型処理剤(例えば特許文献１)などの固体処理剤や、固体処理剤を処理槽に添加・供給する方法等が検討されている。これらの処理剤や処理方法によれば、処理剤を固体で供給することが可能となり、上記の液体処理剤に係る問題は解決した。しかしながら、固体処理剤を経時保存した場合に、処理剤が吸湿して安定性が損なわれ、更に固体処理剤同士がくっついてしまういわゆる固結現象が発生するという新たな問題が生じている。特に、固体処理剤が吸湿性の高いアルカリ金属水酸化物やチオ硫酸塩を含有している場合には、固結が現像処理作業の支障となり、同時に写真の仕上がり品質にも悪影響を及ぼしていた。
【０００３】
固体処理剤の経時による固結を防止するため、特許文献２にはアルキル置換ヒドロキシルアミン含有組成物とアルカリ金属水酸化物を均一混合して顆粒に取り入れる方法、また、特許文献３には２層以上の層構造を有する多層構造の顆粒剤及び錠剤が開示されている。しかし、高湿状態ではその効果は不十分であるため、一層の改良が求められた結果、特許文献４では、臨界相対湿度が７０％以下の構成成分を内部核（コア）に存在させて、その表面を臨界相対湿度がより高い他の構成成分の被覆層（シェル）で覆うコア／シェル構造の顆粒状の固体処理剤が提案されている。さらに顆粒の表面をシリコーン化合物でコーティングする固結防止方法が特許文献５に開示されている。
【０００４】
これらのコア／シェル型顆粒の固体処理剤の開発によって、現像作業室などの高湿度環境における保存中の固結を著しく改善されるに至ったが、新たに生じた問題として、これらの顆粒型固体処理剤を低温低湿度環境（例えば冬季）で保存すると、その処理剤を用いて処理した写真感光材料の品質特性の変動が増大すること及び処理剤の輸送中に顆粒の破損が多く見られることが認められた。とくにこのような保存環境で経時した処理剤で継続的に処理を続けた場合に写真品質特性の変動が懸著になる。したがって、高温多湿環境下の保存や輸送だけでなく、低温低湿環境での保存や輸送においても固結などの劣化が起こらず、しかも処理済み感光材料の写真品質特性にも悪影響を及ぼさない年間安定型固体処理剤が求められている。
【０００５】
この出願の発明に関連する前記の先行技術には、次の文献がある。
【特許文献１】特開平２−１０９０４２号公報
【特許文献２】特開平６−１２３９４７号公報
【特許文献３】特開平５−９３９１１号公報
【特許文献４】特開２００１−１８３７８０号公報
【特許文献５】特開２００２−１９６４５６号公報
【発明の開示】
【発明が解決しようとする課題】
【０００６】
従って、本発明は、顆粒型固体処理剤の低温低湿度環境での経時保存中や、輸送、取扱い中の品質特性維持に係る上記の問題を解決するために行なわれたものであって、本発明の具体的目的は、低温低湿環境に置かれても写真品質特性が維持され、かつ輸送時の揺れにも破損しにくい固体処理剤及びその製造方法を提供することにある。
【課題を解決するための手段】
【０００７】
本発明者は、上記の課題を解決するために、上記問題点の原因の解析を進めた結果、顆粒の輸送中或いは使用に際して顆粒同士や顆粒と容器壁との摩擦帯電が強いと顆粒の破損が多く、また破損した場合に写真性変動が大きくなることが判った、この事実を手がかりにしてさらに鋭意検討を重ねた結果、本発明の解決手段を見出すに至った。
すなわち、上記目的は下記の構成の本発明によって達成される。
（１）コア粒子と該コア粒子を覆う少なくとも1層のシェル層から構成されるコア／シェル型の固体処理剤であって、該コア粒子の変位荷重が３００ｇ〜２０００ｇであることを特徴とするハロゲン化銀写真感光材料用固体処理剤。
（２）該コア粒子の変位荷重が４００ｇ〜１５００ｇであることを特徴とする上記（１）に記載のハロゲン化銀写真感光材料用固体処理剤。
（３）最外層が、平均分子量５，０００〜３０，０００のポリエチレングリコールであることを特徴とする上記（１）又は（２）に記載のハロゲン化銀写真感光材料用固体処理剤。
【０００８】
（４）上記（１）又は（２）に記載の固体処理剤が顆粒であって、該顆粒のコア粒子が圧縮型造粒法で造粒されることを特徴とするハロゲン化銀写真感光材料用固体処理剤の製造方法。
（５）上記（３）に記載の固体処理剤が顆粒であって、該顆粒の最外層が、スプレーコーティング法で塗布されることを特徴とする上記（４）に記載のハロゲン化銀写真感光材料用固体処理剤の製造方法。
【０００９】
上記の本発明の特徴は、コアシェル型の顆粒を主構成成分とする固体処理剤では、処理剤の輸送などの取扱い中に顆粒が摩擦帯電し易いこと、顆粒が摩擦帯電すると顆粒の破損が起こり易いこと、さらに破損した顆粒を含む固体処理剤を用いると連続処理中の処理品質の変動が多くなるという一連の因果関係を見出したことと、さらに顆粒の破損には、顆粒の表面硬度や粘性、摩擦係数などの粒子表面の物理特性よりもコア粒子の加圧耐性が特に大きく寄与しているという意外な事実の発見に拠っていることである。また、顆粒の機械的強度を高めるためにバインダーの選択や添加量の調整を行っても、写真性への好ましくない影響やコスト増加を伴うので、実用可能の有効な解決手段には直接結びつかないことも判った。
コア粒子の変位荷重は好ましくは４００〜１５００ｇである。
【００１０】
さらに、本発明に係る顆粒では、最外層が平均分子量５，０００〜３０，０００のポリエチレングリコールであるか、又は主成分として含む層であることが好ましい。
最外シェル層を上記ポリエチレングリコール層とすることにより、最外層に帯電耐性を付与することができて、その結果低温低湿度環境（例えば冬季）でも輸送時や使用時の振動等による粒子同士の衝突による衝撃破損が防止されることにより、本発明の効果が現れるものと考えている。
顆粒の表面をポリエチレングリコール層とするには、スプレーコートして最外層を設けるのがよい。
また、帯電耐性の見地からは、最外層はカチオン、アニオン、ノニオン或いは両性の界面活性剤であることが好ましい。特に4級アンモニウム基又はスルホン酸基を有する界面活性剤で構成されていることが好ましい。
【発明の効果】
【００１１】
コア粒子の変位荷重が３００ｇ〜２０００ｇであるコア／シェル型の顆粒を含む固体処理剤であることを特徴とするハロゲン化銀写真感光材料用固体処理剤は、低温低湿環境に保管されても、長期連続的に処理が行われても、写真品質特性が維持され、かつ輸送時の揺れなどによる顆粒の破損も起こりにくい固体処理剤である。
【発明を実施するための最良の形態】
【００１２】
本発明は、任意のハロゲン化銀写真感光材料用顆粒型固形処理剤に適用することができる。すなわち、発色現像液や発色現像補充液用現像剤、漂白液や漂白補充液用漂白処理剤、定着液や定着補充液用定着処理剤、漂白定着や漂白定着補充液用処理剤、安定液用などのいずれの顆粒型固形処理剤にも適用できる。
本発明の顆粒型固形処理剤は、コア粒子の変位荷重が３００ｇ〜２０００ｇであるコア／シェル型の顆粒を主成分として構成されている。「主成分として」とは、固体処理剤全量の少なくとも５０質量％を閉めていることを指す。すなわち、上記変位荷重要件を満たすコア／シェル型の顆粒以外に他のコア／シェル型の顆粒、単一構成の顆粒、粉剤などの固形構成成分を少量（５０質量％未満）含んでいてもよい。
【００１３】
コアシェル型の顆粒は、芯部を形成する核粒子（コア粒子とも呼ぶ）とその表面を覆う被覆層（シェル層とも呼ぶ）からなる複合構造粒子、更には、核粒子の表面を複数のシェル層で覆う多層構造粒子を指しており、本発明に係るコアシェル型の顆粒は、核粒子が上記変位荷重要件を満たす限り、そのいずれをも包含する。本発明では、造粒工程でコア粒子の表面にシェル用処理薬品の層を形成させた一般的なコアシェル粒子のほかに、コアとシェルからなる内部構造を持たない単一構成の顆粒の表面にコーティングを施して表面層を付与された顆粒も含んでいる。
【００１４】
発色現像用顆粒型固形現像剤を例としてコア粒子の変位荷重が３００〜２０００ｇであるコアシェル粒子を含む固体処理剤を概念的に述べる。図１は、本発明以外の発色現像用顆粒型固形現像剤の典型例の概略構成図である。図１において、アルカリ剤含有顆粒１１と発色現像主薬含有顆粒１２を混合して構成した固形現像剤であり、アルカリ剤含有顆粒１１は吸湿性の高い成分をコア粒子や内側層に配した多層構成の顆粒であり、発色現像主薬含有顆粒１２は内部構造を持たない顆粒である。アルカリ剤含有顆粒１１の具体的構成は、多層構成層の芯側から水酸化ナトリウム層１（核粒子）、炭酸カリウム層２、ｐ−トルエンスルホン酸ナトリウム・亜硫酸ナトリウム混合層３、蛍光増白剤層４、ＥＤＴＡ・２Ｎａ層５及びヒドロキシルアミン誘導体の最外層６から構成されている。
【００１５】
一方、発色現像主薬含有顆粒１２は発色現像主薬を水で湿らせて転動造粒した顆粒７である。顆粒７はコアシェル構造を有していない。水酸化ナトリウム層１は、回転ロール間で圧縮されて変位荷重４５７ｇのフレークに成形された核粒子であり、本実施態様では変位荷重が３００ｇ以上という規定要件を満たしている。図１の態様は、アルカリ剤含有顆粒１１と発色現像主薬含有顆粒１２を混合して構成された固形現像剤であるが、アルカリ剤含有顆粒１１と発色現像主薬含有顆粒１２が混合されることなくそれぞれ別パートの処理剤であれば、処理剤としてのアルカリ剤は本発明の規定を満たす処理剤であり、発色現像主薬剤は本発明の範囲外の処理剤である。
本発明の発色現像剤組成物以外の固体処理剤組成物も、原料構成を異にするが、上記図１に模式的に示したようなコア核とそれをと囲む１層以上のシェル層からなる構成を有している。
［最外層］  
【００１６】
＜最外層用材料＞
最外層は表面保護層の機能を演じており、用いられる材料には、水溶性ポリマー、水溶性シリコーン化合物、ゾルゲル変換性シラノール誘導体、架橋性ポリマー組成物などを挙げることができる。
本発明の顆粒は、その表面に水溶性ポリマーをコーティングすることが好ましい。コーティングに用いられる水溶性ポリマーの種類に制限はなく、例えばゼラチン、ベクチン、ポリアクリル酸、ポリアクリル酸塩、ポリビニールアルコール、変性ポリビニールアルコール、ポリビニールピロリドン、ポリビニールピロリドン・ビニールアセテート共重合体、ポリエチレングリコール、ヒドロキシプロピルメチルセルロース、カルボキシメチルセルロースナトリウム、ヒドロキシエチルセルロース、ヒドロキシプロピルセルロース、メチルセルロース、エチルセルロース、アルギン酸塩、キサンタンガム、アラビアガム、トラガントガム、カラヤガム、カラゲナン、メチルビニルエーテル・無水マレイン酸共重合体等の合成、半合成及び天然水溶性高分子物質から選ばれる１種又は２種以上を用いることができ、中でもポリエチレングリコール、ポリビニールピロリドン、ヒドロキシプロピルセルロース、メチルセルロース、アラビアガム、カラゲナンの１種又は２種以上を用いることが本発明においてより好ましい。
【００１７】
特に好ましい最外層用の材料は、ポリアルキレングリコールである。この層を設けることによって低湿度環境下での顆粒の経時性の向上や摩擦帯電性の低下が行われる。好ましいポリアルキレングリコールは、平均分子量５０００〜３００００であるポリエチレングリコール、ポリエチレングリコール・プロピレングリコールブロックコポリマー及びそれらの混合組成物である。また、その中でも臨界相対湿度が３０〜９０％、特に４０〜９０％のものが好ましい。
この表面隣接層の塗布量は、顆粒に対して０．０１〜２０質量％が好ましく、０．０１〜１０質量％が特により好ましい。水溶性ポリマーを設ける方法にも公知の方法を格別の制約なく用いることができるが、スプレーコートが簡易であって好ましい。また、後述する転動造粒法、攪拌造粒法、流動層造粒法又はコーティング造粒法を用いることもできる。
【００１８】
水溶性ポリマーの量は、最外層として通常行われる量である限り格別の制約はないが、顆粒に対して０．００１〜１０質量％が好ましく、０．０１〜５質量％が特に好ましい。水溶性ポリマーを設ける方法にも公知の方法を格別の制約なく用いることができるが、後述する転動造粒法、攪拌造粒法、流動層造粒法又はコーティング造粒法を用いることが好ましい。中でも、コーティング造粒法によって、顆粒表面に１〜５０％濃度のポリマーを水を結合剤として塗設し、乾燥する方法が特に好ましい。
【００１９】
最外層用材料として、水溶性シリコーン化合物を用いる場合、水溶性シリコーン化合物として、水溶性又は水分散性のポリシロキサン化合物が選ばれる。好ましいポリシロキサン化合物は、特開２００２−１９６４５６号公報の段落［０００８］の一般式（I）に示された水溶性シリコーン化合物であり、より好ましくは同公報段落［００３８］のアルキルシロキサン繰返しユニットから構成される水溶性シリコーン化合物であり、具体例としては同公報段落［００４２］〜［００４９］に挙げられた化合物I-1〜I-49である。
【００２０】
最外層即ち保護層用の材料としては上記ポリマーのほかに、特に、種々の界面活性剤も好ましい。例えば脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル酸エステル塩等のアニオン系界面活性剤や、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等のノニオン系界面活性剤が好ましい。また、アセチレン系ポリオキシエチレンオキシド界面活性剤であるＳＵＲＦＹＮＯＬＳ（ＡｉｒＰｒｏｄｕｃｔｓ＆Ｃｈｅｍｉｃａｌｓ社）も好ましく用いられる。また、Ｎ，Ｎ−ジメチル−Ｎ−アルキルアミンオキシドのようなアミンオキシド型の両性界面活性剤等も好ましい。更に、特開昭５９−１５７，６３６号の第(37)〜(38)頁、リサーチ・ディスクロージャーＮｏ．３０８１１９(１９８９年)記載の界面活性剤として挙げたものも使うことができる。
【００２１】
より好ましい界面活性剤としては、例えばドデシル硫酸ナトリウムなどのアルキル硫酸エステル塩、ドデシルオキシスルホン酸ナトリウム、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等のアニオン性界面活性剤、セチルピリジニウムクロライド、トリメチルセチルアンモニウムクロライド、テトラブチルアンモニウムクロライド等のカチオン性界面活性剤や、ポリオキシエチレンノニルフェニルエーテル、ポリオキシエチレンナフチルエーテル、ポリオキシエチレンオクチルフェニルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等のノニオン性界面活性剤などが挙げられる。
【００２２】
また、Ｎ，Ｎ−ジメチル−Ｎ−アルキルアミンオキシドのようなアミンオキシド型の両性界面活性剤等も好ましい。更に、特開昭５９−１５７，６３６号の第(37)〜(38)頁、リサーチ・ディスクロージャーＮｏ．３０８１１９(１９８９年)記載の界面活性剤として挙げたものも使うことができる。
なかでも、特に上記した中の４級アンモニウム基を有する界面活性剤、スルホン基を有する界面活性剤及びノニオン系界面活性剤が好ましく使用される。
界面活性剤の含有量は、顆粒の全量に対して０．００１〜１０質量％が好ましく、０．０１〜５質量％が特に好ましい。また、その顆粒表面への付与方法は、前記した水溶性ポリマーを最外層として付与する方法と同じである。特にスプレーコートが好ましい。
【００２３】
［顆粒］  
本発明では、顆粒のコア粒子（内部核と同義）が変位荷重を３００〜２０００ｇ、好ましくは４００〜１５００ｇである。変位荷重をこの範囲に調整すると輸送などの取扱中に顆粒が破損することが防止され、連続的な処理を行う間の処理品質の変動が抑止されて、処理液性状、処理品質ともに安定で良好な状態を維持することができる。
本明細書で「変位荷重」は、粒子1個に一定速度で圧縮荷重をかけ、その粒子が破壊した時の破壊力を指している。したがってコア粒子のサイズには依存しない物理強度特性である。
変位荷重が上記範囲を超えると、処理剤の溶解性が悪化するという不都合が生じる。
一方、変位荷重が上記範囲の下限を下回ると、処理した感光材料の品質変動が大きくなるという不都合が生じる。
変位荷重を４００〜２０００ｇに調節する手段、好ましくは５００〜１５０００ｇに調節する手段としては、圧縮型造粒法、押し出し型造粒法が挙げられる。とくに好ましくは、圧縮型造粒法を挙げることができる。
コア粒子の変位荷重を高めることが、顆粒中に不活性物質を持ち込んだり、溶解度や溶解速度を低下させたり、あるいは処理速度を減少させるようなことがあってはならないので、変位荷重の調整には圧縮成形時の圧縮力の調整が重要である。
変位荷重は、公知の各種硬度計によって測定することができる。それら本発明に適用できる硬度計は、造粒ハンドブック（日本粉体工業技術協会編）ｐ．５３４に記載されている穀粒硬度計、岡田精工（株）製  粒子強度測定装置ＧＲＡＮＯ（商品名）によって測定することができる。
本発明に係るコア／シェル構造の顆粒において、コア粒子とシェル層の比率は、格別の制約はなく、広い範囲にわたって適用できる。好ましいコア粒子／シェル層質量比は、５％〜９０％であり、より好ましくは１０％〜７０％である。その上限及び下限は処理剤設計に応じて定めればよく、保存安定性には大きな影響はない。
また、コア粒子の変位荷重が３００〜２０００gという規定要件を満たしていれば、シェル層の中にさらに変位荷重を高める層があってもよい。
【００２４】
顆粒を構成する処理剤成分を、内部核すなわちコア成分と、被覆層成分すなわちシェル成分とに振り分ける振り分け方は、２つの技術的観点から行われる。
第一の技術的観点は、コア粒子の変位荷重が３００〜２０００ｇとなるように構成原料成分を振り分けることであり。
【００２５】
第二の技術的観点は、公知の化学的知見にしたがって、構成原料成分を（１）吸湿性化合物単独、又は吸湿性化合物及びその化合物と混合可能な少量の他の成分との混合組成物と、（２）互いに混合してもよい一つまたは複数の他の成分からなる組成物群に別けて、（１）の単独成分又は組成物群を内部核に、（２）の単独成分又は混合組成物群を１層以上のシェル層に振り分けることである。
上記二つの必要性をともに満たすために原料を単独核（層）としたり、混合組成の核（層）とすることは、適宜行われる。
【００２６】
コア／シェル構造の顆粒において、コア層に振り分けるのが適当な比較的吸湿性の高い成分は、多くは臨界相対湿度が７０％ＲＨ以下の成分であり、例えば発色現像液用顆粒型処理剤の成分としては、アルカリ金属水酸化物、炭酸カリウム、硫酸ヒドロキシルアミン、亜硫酸カリウムなど、定着能を有する処理液用顆粒型処理剤の成分としては、チオ硫酸アンモニウム、硝酸アンモニウム、亜硫酸アンモニウムなどのアンモニウム塩が挙げられる。本発明において臨界相対湿度が７０％ＲＨ以下の内部核のときには吸湿性が高いので、本発明の方法がより効果的である。また、実用的には、臨界相対湿度が５０％ＲＨ以上の内部核が用いられる。
本発明において、内部核がアルカリ金属水酸化物を含有する場合、アルカリ金属水酸化物が水酸化リチウムである場合に本発明の効果が顕著である。本発明において、内部核がチオ硫酸塩である場合、チオ硫酸塩がアンモニウム塩又はナトリウム塩である場合に効果が大きく、とくにアンモニウム塩である場合に本発明の効果が著しい。
【００２７】
本発明の内部核とそれを被覆する層からなる顆粒の粒子構造は、一般にコア／シェル構造と呼ばれる構造であるが、シェル層は、複数の層の多重層であってもよい。その場合には、構成成分をさらに安定な群にふり分けて構成させることができる。本発明において、顆粒は内部核の表面が１層以上の被覆層で覆われているが、２〜１０層被覆することが好ましく、２〜５層被覆することが更に好ましい。被覆層の組成は、有機酸（複数の被覆層からなるときは少なくともその１層に）と後述する他の処理剤構成成分によって構成されており、とくにアルカリ金属水酸化物やチオ硫酸塩を除いた処理剤構成成分からなることが好ましい。また、結着性、安定性、機械的強度などの諸観点から、処理剤構成成分以外に無機塩、水溶性ポリマー等の現像不活性物質を含有させることもできる。本発明において、シェルである被覆層の臨界相対湿度は内部核の臨界相対湿度よりも高いことが好ましい。被覆層の臨界相対湿度は７０％ＲＨ以上であることがさらに好ましい。本発明において、被覆層の総質量が内部核の質量に対して０．５倍以上であることが好ましい。より好ましくは０．８倍以上であり、１．０倍以上であることが特に好ましい。
【００２８】
本発明の好ましい固体処理剤の構成例としては、発色現像処理剤用の組成物では、前記図１に示したアルカリ剤含有顆粒１１と発色現像主薬含有顆粒１２を混合して構成した固形現像剤であり、漂白定着処理用の組成物としては、チオ硫酸アンモニウムとチオ硫酸ナトリウムの９：１（質量比）混合物を圧縮造粒したコア核に亜硫酸ナトリウム、非錯化キレート剤、ポリアルキレンポリアミン鉄（III）錯体、２塩基酸を順次シェル層として重層した構成であるが、これらに限定されるものではない。
【００２９】
本発明において、顆粒の形状は球状、円柱状、角柱状、不定形などの様々な形状に造粒できる。単一組成の顆粒の場合、造粒のし易さからは球状又は不定形が好ましい。また、コア／シェル構造の顆粒の場合、内部核は内部核上への多成分の被覆のし易さからは球状が好ましく、内部核の製造のし易さからは不定形が好ましく、いずれであっても好ましい。本発明において顆粒の平均粒径が０．１〜５ｍｍであることが好ましく、０．２〜４ｍｍであることが更に好ましく、０．３〜３ｍｍであることが非常に好ましい。
【００３０】
本発明において、単一組成の顆粒の造粒、コア／シェル構造の顆粒の内部核の造粒及び内部核上への被覆層を付設する造粒は、公知の各種造粒法によって行うことができる。それら本発明に適用できる各種造粒法は、造粒ハンドブック（日本粉体工業技術協会編）に記載されており、また例えば特開平４−２２１９５１号、同２−１０９０４３号公報などにも記載されている。その中でも好ましい方法として、下記に代表的造粒法を挙げるが、これらに限定されるものではない。
【００３１】
（１）転動造粒法（造粒ハンドブック ｐ１３３）
回転ドラムあるいは回転皿などの回転容器内において原料粉体を転動（ころがし）させながら液（バインダー）を散布し、界面エネルギーを原動力に雪だるま式に凝集を進めて造粒する方法。
（２）圧縮型造粒法（造粒ハンドブック ｐ１９９）
回転する２つのロール間で、粉体原料を圧縮し成形する操作によってロール表面にブリケットのポケットが刻まれた成形造粒を行うブリケッティングと称する方法及び表面平滑型で板状のフレークに成形し、その後このフレークを解砕するコンパクティングと称する方法。
（３）攪拌造粒法（造粒ハンドブック ｐ３７９）
容器内に設けられた攪拌翼などを用い強制的に原料粉体に流動運動を与え、液を噴霧しつつ凝集造粒を行う方法。
【００３２】
（４）押し出し造粒法（造粒ハンドブック ｐ１６９）
原材料をダイやスクリーンの細孔から押し出して造粒する方法。押し出す機構にはスクリュー型、ロール型、ブレード型、自己成形型、ラム型などが用いられる。
（５）破砕型造粒法（造粒ハンドブック ｐ３４９）
乾式法と湿式法がある。乾式法は前述の圧縮造粒法で得られたブリケットやコンパクトフレークなどを破砕して顆粒を得る方法。湿式法はあらかじめ粉体材料を加湿し、こねたものを破砕造粒する操作で、いずれの場合もハンマーによる衝撃、カッターなどによるせん断、凹凸歯型ロールや波型ロールなどを用いて圧縮破砕細分するものである。
（６）流動層造粒法（造粒ハンドブック ｐ２８３）
下から吹き上げる流体中に粉体を浮遊懸濁させた状態に保ちながら、結合剤を噴霧して造粒する方法。この操作は流動化法という単位操作に属するが、これに転動、攪拌作用を併用させた流動層多機能型造粒機もある。
【００３３】
（７）コーティング造粒法（造粒ハンドブック ｐ４０９）
核に被覆物質やバインダーの溶液を噴霧した核表面に小粒子を付着させる造粒方法。回転ドラムで転動するパンコーティング、回転円板で転動する転動コーティング、空気流による流動層を形成する流動層コーティング、ローターの回転による遠心力とスリットエアーにより遊星運動をおこす遠心流動型コーティング等の種類がある。
（８）溶融造粒法（造粒ハンドブック ｐ２２７）
溶融状態にある物質を噴射または板上滴下などにより細分化あるいはフレーク状にして、冷却凝固する方法。
（９）噴霧乾燥造粒法（造粒ハンドブック ｐ２４９）
乾燥塔内の熱風気流中において、溶液、ペースト、懸濁液などを噴霧微粒化し、同時に水分を蒸発させて乾燥粒子とする造粒方法。
【００３４】
（１０）液相造粒法（造粒ハンドブック ｐ４３９）
マイクロカプセルの製造方法として知られているカプセル造粒方法。界面重合法、液中硬化被膜法、エマルション法、内包物交換法、スプレードライング法等がある。
（１１）真空凍結造粒法（造粒ハンドブック ｐ４６９）
常温では粒形を維持できない湿潤材料を用い、凍結（冷却固化）状態を利用して粒状物をつくる方法。
【００３５】
本発明では、内部核の造粒は圧縮造粒法で行うことが好ましい。また、内部核上への被覆はコーティング造粒法で行うことが好ましい。フレーク状に圧縮成形し、このフレークを破砕してコンパクティングする造粒法が、本発明の効果を有効に発揮できて、特に好ましい。
【００３６】
本発明に使用される顆粒型処理剤の容器は、袋、ボトルなどの形態であり、その包装材質は、紙、プラスチック、金属等いかなる材質でも用いることができる。環境への負荷の観点から、紙やプラスチックフィルムで作られた袋状やボトル状容器が好ましい。また、各種の安定性の観点からはバリア性の包材が好ましい。特に酸素透過性が200 mL／m2・24hrs ・ハ゜スカル以下のプラスチック材料が好ましい。尚、酸素透過係数は「Ｏ2 パーミエイション オブ プラスチック コンティナー、モダーンパッキング（O2 permiation of plastic container, Modern Packing; N.J. Calyan, 1968）の１２月号第１４３〜１４５頁に記載の方法により測定することができる。好ましいプラスチック材料としては、具体的には塩化ビニリデン（ＰＶＤＣ）、ナイロン（ＮＹ）、ポリエチレン（ＰＥ）、ポリプロピレン（ＰＰ）、ポリエステル（ＰＥＳ）、エチレン−酢酸ビニル共重合体（ＥＶＡ）、エチレン−ビニルアルコール共重合体（ＥＶＡＬ）、ポリアクリロニトリル（ＰＡＮ）、ポリビニルアルコール（ＰＶＡ）、ポリエチレンテレフタレート（ＰＥＴ）等を挙げることができる。本発明では、酸素透過性を低減する目的で、ＰＶＤＣ、ＮＹ、ＰＥ、ＥＶＡ、ＥＶＡＬ及びＰＥＴの使用が好ましい。
【００３７】
顆粒型処理剤の具体的な包装形態としては、フィルム状、袋状あるいはボトル状に成形して使用される。バリア性フィルムで包装した固形写真処理剤とする場合、処理剤を湿気から保護するために、膜厚が１０〜１５０μｍのフィルムが好ましく、バリア包装材がポリエチレンテレフタレート、ポリエチレン、ポリプロピレンのようなポリオレフィンフィルム、ポリエチレンで耐湿効果を持ち得るクラフト紙、蝋紙、耐湿性セロファン、グラシン、ポリエステル、ポリスチレン、ポリ塩化ビニル、塩化ビニリデン−マレイン酸共重合体、ポリ塩化ビニリデン、ポリアミド、ポリカーボネート、アクリロニトリル系及びアルミニウムの如き金属箔、金属化ポリマーフィルムから選ばれる少なくとも一つ又はこれらを用いた複合材料が好ましく用いられる。
【００３８】
例えば（ａ）ポリエチレンテレフタレート／低密度ポリエチレン、（ｂ）塩化ビニリデン−マレイン酸共重合体コートセロハン／低密度ポリエチレン、（ｃ）ポリエチレンテレフタレート／塩化ビニリデン−マレイン酸共重合体／低密度ポリエチレン、（ｄ）ナイロン／低密度ポリエチレン、（ｅ）低密度ポリエチレン／塩化ビニリデン−マレイン酸共重合体／低密度ポリエチレン、（ｆ）ナイロン／エパール／低密度ポリエチレン、（ｇ）ポリエチレンテレフタレート／エパール／低密度ポリエチレン、（ｈ）アルミ蒸着ポリエチレンテレフタレート等の複合材料よりなるハイバリア（高遮断）性フィルム包装材は水・ガス・光等の高遮断性、堅ろう性、フレキシブル性シール（加工）性等からしても特に好ましく用いられる。これ等ハイバリア性包材については機能性包装材料の新展開（東レリサーチセンター、１９９０年２月）等に記載されるものが使用できる。
【００３９】
また、特開昭63-17453に開示された低酸素透過性及び低水蒸気透過性の容器、特開平4-19655 、同4-230748開示された真空包装材料も好ましい容器材料として用いることが出来る。
【００４０】
本発明の顆粒型処理剤は、一つの態様として、容器ごと自動現像機に装着して現像処理に供することも可能であり、その場合に好ましい容器の例は、密度が０．９４１〜０．９６９でメルトインデックスが０．３〜５．０ｇ／１０ｍｉｎの範囲の高密度ポリエチレン（以後ＨＤＰＥと呼ぶ）を単一の構成樹脂として作られた容器である。より好ましい密度は０．９５１〜０．９６９であり、さらに好ましくは０．９５５〜０．９６５である。また、より好ましいメルトインデックスは０．３〜５．０であり、さらに好ましくは０．３〜４．０である。メルトインデックスは、ＡＳＴＭＤ１２３８に規定された方法に従い、温度１９０°Ｃにおいて荷重２．１６ｋｇのもとで測定した値である。この容器は 500〜1500μｍの厚さにすることが好ましい。しかし、本発明に用いる処理剤容器は、現像機装着に好都合な上記ＨＤＰＥ容器に限定されず、そのほかの、例えばポリエチレンテレフタレート（ＰＥＴ），ポリ塩化ビニル（ＰＶＣ），低密度ポリエチレン（ＬＤＰＥ）などＨＤＰＥ以外の凡用容器材料や、ＨＤＰＥであっても上記の密度とメルトインデックスの範囲以外のものから作られた容器も用いることができる。
［処理工程］
【００４１】
次に、本発明の処理剤を用いる処理工程について述べる。本発明が適用される現像処理は、カラー現像工程、脱銀工程、水洗又は安定浴工程及び乾燥工程からなり、各工程間にはリンス工程、中間水洗工程、中和工程などの補助的な工程を挿入することもできる。脱銀工程は漂白定着液によって行われる。また、水洗工程に代わる水洗代替安定浴のほかに画像安定化を目的とする画像安定浴を水洗又は安定浴工程と乾燥工程の間に設けることもできる。黒白写真感光材料の場合は、現像工程、定着工程、水洗工程及び乾燥工程からなり、各工程間にはリンスを含む中間水洗工程、中和工程などの補助的な工程を挿入することもできる。本発明における処理方法は、迅速現像型、低補充型及び国際的に互換性のある標準型の処理方法のいずれでもよい。
【００４２】
カラー現像工程は、感光材料を現像液に浸漬する浸浴処理工程であり、現像液は構成成分を溶解状態で含んだアルカリ性の連続相の液体である。現像槽には現像液が、補充槽には現像補充液がそれぞれ調製されて用いられる。
［写真処理液］
【００４３】
本発明の固形処理組成物から調製される漂白定着液や漂白定着補充液を含めて写真処理に用いられる写真処理液について説明を加えておく。
【００４４】
写真処理液にはカラー処理液、黒白処理液、製版作業に伴う減力液、現像処理タンク洗浄液などがあり、黒白現像液、カラー現像液、定着液、漂白液、漂白定着液、画像安定化液などが挙げられる。
【００４５】
カラー現像液は、通常、芳香族第一級アミンカラー現像主薬を主成分として含有する。それは主にｐ−フェニレンジアミン誘導体であり、代表例はＮ，Ｎ−ジエチル−ｐ−フェニレンジアミン、２−アミノ−５−ジエチルアミノトルエン、２−メチル−４−〔Ｎ−エチル−Ｎ−（β−ヒドロキシエチル）アミノ〕アニリン、Ｎ−エチル−Ｎ−（β−メタンスルホンアミドエチル）−３−メチル−４−アミノアニリンである。また、これらのｐ−フェニレンジアミン誘導体は硫酸塩、塩酸塩、亜硫酸塩、ｐ−トルエンスルホン酸塩などの塩である。該芳香族第一級アミン現像主薬の含有量は現像液１リットル当り約０．５ｇ〜約１０ｇの範囲である。
【００４６】
また黒白現像液（カラー反転処理の第１現像）中には、１−フェニル−３−ピラゾリドン、１−フェニル−４−ヒドロキシメチル−４−メチル−３−ピラゾリドン、Ｎ−メチル−ｐ−アミノフェノール及びその硫酸塩、ヒドロキノン及びそのスルホン酸塩などが含まれている。
【００４７】
カラー及び黒白現像液には保恒剤として、亜硫酸ナトリウム、亜硫酸カリウム、重亜硫酸ナトリウム、重亜硫酸カリウム、メタ亜硫酸ナトリウム、メタ亜硫酸カリウム等の亜硫酸塩や、カルボニル亜硫酸付加物を含有するのが普通で、これらの含有量は現像液１リットル当たりカラー現像液では５ｇ以下、多くは３ｇ以下（無添加も含む）、黒白現像液では０ｇ〜５０ｇである。
【００４８】
カラー現像液中には、保恒剤として種々のヒドロキシルアミン類を含んでいる。ヒドロキシルアミン類は置換又は無置換いずれも用いられる。置換体としてはヒドロキシアルミン類の窒素原子が低級アルキル基によって置換されているもの、とくに２個のアルキル基（例えば炭素数１〜３）によって置換されたＮ，Ｎ−ジアルキル置換ヒドロキシルアミン類が挙げられる。またＮ，Ｎ−ジアルキル置換ヒドロキシルアミンとトリエタノールアミンなどのアルカノールアミンの組合せも用いられる。ヒドロキシルアミン類の含有量は現像液１リットル当り０〜５ｇである。
【００４９】
カラー及び黒白現像液は、ｐＨ９〜１２である。上記ｐＨを保持するためには、各種緩衝剤が用いられる。緩衝剤としては、炭酸塩、リン酸塩、ホウ酸塩、四ホウ酸塩、ヒドロキシ安息香酸塩、グリシン塩、Ｎ，Ｎ−ジメチルグリシン塩、ロイシン塩、ノルロイシン塩、グアニン塩、３，４−ジヒドロキシフェニルアラニン塩、アラニン塩、アミノ酪酸塩、２−アミノ−２−メチル−１，３−プロパンジオール塩、バリン塩、プロリン塩、トリスヒドロシアミノメタン塩、リシン塩などを用いることができる。特に炭酸塩、リン酸塩、四ホウ酸塩、ヒドロキシ安息香酸塩は、溶解性やｐＨ９．０以上の高ｐＨ領域での緩衝能に優れ、現像液に添加しても写真性能面への悪影響（カブリなど）がなく、安価であるといった利点を有し、これらの緩衝剤が多く用いられる。該緩衝剤の現像液への添加量は通常現像液１リットル当たり０．１モル〜１モルである。
【００５０】
その他、現像液中にはカルシウムやマグネシウムの沈澱防止剤として、或いは現像液の安定性向上のために各種キレート剤が添加される。その代表例としてニトリロ三酢酸、ジエチレントリアミン五酢酸、ニトリロ−Ｎ，Ｎ，Ｎ−トリメリメチレンホスホン酸、エチレンジアミン−Ｎ，Ｎ，Ｎ′，Ｎ′−テトラメチレンホスホン酸、１，３−ジアミノ−２−プロパノール四酢酸、トランスシクロヘキサンジアミン四酢酸、１，３−ジアミノプロパン四酢酸、２−ホスホノブタン−１，２，４−トリカルボン酸、１−ヒドロキシエチリデン−１，１−ジホスホン酸等を挙げることができる。これらのキレート剤は必要に応じて２種以上併用されることもある。
【００５１】
現像液は、各種の現像促進剤を含有する。現像促進剤としては、チオエーテル系化合物、ｐ−フェニレンジアミン系化合物、４級アンモニウム塩類、ｐ−アミノフェノール類、アミン系化合物、ポリアルキレンオキサイド、１−フェニル−３−ピラゾリドン類、ヒドラジン類、メソイオン型化合物、チオン型化合物、イミダゾール類等である。
【００５２】
多くのカラーペーパー用カラー現像液は、上記のカラー現像主薬、亜硫酸塩、ヒドロキシルアミン塩、炭酸塩、硬水軟化剤などと共にアルキレングリコール類やベンジルアルコール類を含んでいる。一方カラーネガ用現像液、カラーポジ用現像液、一部のカラーペーパー用現像液は、これらのアルコール類を含んでいない。
【００５３】
また、現像液中には、カブリ防止の目的で、臭素イオンを含有することが多いが、塩化銀を主体とする感光材料に対しては臭素イオンを含まない現像液を用いることもある。その他、無機カブリ防止剤としてＮａＣｌやＫＣｌなどの塩素イオンを与える化合物を含有していることがある。また各種有機カブリ防止剤を含有していていることも多い。有機カブリ防止剤としては、例えば、アデニン類、ベンズイミダゾール類、ベンズトリアゾール類及びテトラゾール類を含有していてせよい。これらのカブリ防止剤の含有量は現像液１リットル当り０．０１０ｇ〜２ｇである。これらのカブリ防止剤は処理中に感光材料中から溶出し、現像液中に蓄積するものも含まれる。特に本発明において上記したような臭素イオンや塩素イオン等の総ハロゲンイオン濃度が混合液１リットル当たり１ミリモル以上であるような廃液においても有効に処理することができる。特に臭素イオン濃度が混合液１リットル当たり１ミリモル以上の場合に有効である。
【００５４】
また、現像液中には、アルキルホスホン酸、アリールホスホン酸、脂肪酸カルボン酸、芳香族カルボン酸等の各種界面活性剤を含有している。
【００５５】
本発明に係る処理では現像処理の後に漂白定着処理が行なわれる。漂白定着液用の漂白剤について説明する。
漂白定着液において用いられる漂白剤としては、公知の漂白剤も用いることができるが、特に鉄(III) の有機錯塩（例えばアミノポリカルボン酸類の錯塩）もしくはクエン酸、酒石酸、リンゴ酸などの有機酸、過硫酸塩、過酸化水素などが好ましい。
【００５６】
これらのうち、鉄(III) の有機錯塩は迅速処理と環境汚染防止の観点から特に好ましい。鉄(III) の有機錯塩を形成するために有用なアミノポリカルボン酸、またはそれらの塩を挙げると、生分解性のあるエチレンジアミンジ琥珀酸（ＳＳ体）、Ｎ−（２−カルボキシラートエチル）−Ｌ−アスパラギン酸、ベ−ターアラニンジ酢酸、メチルイミノジ酢酸をはじめ、エチレンジアミン四酢酸、ジエチレントリアミン五酢酸、１，３−ジアミノプロパン四酢酸、プロピレンジアミン四酢酸、ニトリロ三酢酸、シクロヘキサンジアミン四酢酸、イミノ二酢酸、グリコールエーテルジアミン四酢酸、などを挙げることができる。これらの化合物はナトリウム、カリウム、チリウム又はアンモニウム塩のいずれでもよい。これらの化合物の中で、エチレンジアミンジ琥珀酸（ＳＳ体）、Ｎ−（２−カルボキシラートエチル）−Ｌ−アスパラギン酸、βーアラニンジ酢酸、エチレンジアミン四酢酸、１，３−ジアミノプロパン四酢酸、メチルイミノ二酢酸はその鉄(III)錯塩が写真性の良好なことから好ましい。これらの第２鉄イオン錯塩は錯塩の形で使用してもよいし、第２鉄塩、例えば硫酸第２鉄、塩化第２鉄、硝酸第２鉄、硫酸第２鉄アンモニウム、燐酸第２鉄などとアミノポリカルボン酸などのキレート剤とを用いて溶液中で第２鉄イオン錯塩を形成させてもよい。また、キレート剤を第２鉄イオン錯塩を形成する以上に過剰に用いてもよい。鉄錯体のなかでもアミノポリカルボン酸鉄錯体が好ましい。
【００５７】
漂白剤の添加量は、調製した処理液の濃度が０．０１〜１．０モル／リットル、好ましくは０．０３〜０．８０モル／リットル、更に好ましくは０．０５〜０．７０モル／リットル、更に好ましくは０．０７〜０．５０モル／リットルとなるように定められる。固形漂白定着組成物は、上記漂白剤濃度の漂白定着液又は漂白定着補充液が得られるように設計されている。
【００５８】
漂白定着液には、種々の公知の有機酸（例えばグリコール酸、琥珀酸、マレイン酸、マロン酸、クエン酸、スルホ琥珀酸など）、有機塩基（例えばイミダゾール、ジメチルイミダゾールなど）あるいは、２−ピコリン酸を始めとする特開平９−２１１８１９号公報に記載の一般式（Ａ−ａ）で表される化合物やコージ酸を始めとする同公報に記載の一般式（Ｂ−ｂ）で表される化合物を含有することが好ましい。これら化合物の添加量は、調製した処理液の濃度が１リットル当たり０．００５〜３．０モルが好ましく、さらに好ましくは０．０５〜１．５モルとなるように定められる。いうまでもなく固形漂白定着組成物は、上記濃度の漂白定着液又は漂白定着補充液が得られるように設計されている。
【００５９】
本発明に係る固形漂白定着組成物は、定着剤としてはチオ硫酸塩を必ずしも含有する必要はなく、むしろチオ硫酸塩を含有しなければ、漂白定着液中に濁りや沈澱の生成が軽減されて好都合でもある。
漂白定着剤に一般式（I）以外の定着剤を使用する場合には、定着剤としては、公知の定着薬品、即ちチオ硫酸ナトリウム、チオ硫酸アンモニウムなどのチオ硫酸塩、チオシアン酸ナトリウム、チオシアン酸アンモニウムなどのチオシアン酸塩、エチレンビスチオグリコール酸、３，６−ジチア−１，８−オクタンジオールなどのチオエーテル化合物およびチオ尿素類などの水溶性のハロゲン化銀溶解剤であり、これらを１種あるいは２種以上混合して使用することができる。また、特開昭55−155354号公報に記載された定着剤と多量の沃化カリウムの如きハロゲン化物などの組み合わせからなる特殊な漂白定着液等も用いることができる。本発明においては、チオ硫酸塩特にチオ硫酸アンモニウム塩の使用が好ましい。錠剤又は顆粒型処理剤から調製した定着液及び漂白定着液中の定着薬品の濃度は、調合液１リットルあたり０．３〜３モルが好ましく、更に好ましくは０．５〜２．０モルの範囲である。固形漂白定着組成物は、上記濃度の漂白定着液又は漂白定着補充液が得られるように設計されている。
【００６０】
本発明の漂白定着剤の溶解時pH領域は、３〜８が好ましく、更には４〜８が特に好ましい。ｐＨがこれより低いと脱銀性は向上するが、液の劣化及びシアン色素のロイコ化が促進される。逆にｐＨがこれより高いと脱銀が遅れ、かつステインが発生し易くなる。本発明の顆粒剤から作られる漂白液のｐＨ領域は８以下であり、２〜７が好ましく、２〜６が特に好ましい。ｐＨがこれより低いと液の劣化及びシアン色素のロイコ化が促進され、逆にｐＨがこれより高いと脱銀が遅れ、ステインが発生し易くなる。ｐＨを調整するためには、必要に応じて前記した固体状の酸、及び前記した固体アルカリである水酸化カリウム、水酸化ナトリウム、水酸化リチウム、炭酸リチウム、炭酸ナトリウム、炭酸カリウム及び酸性又はアルカリ性緩衝剤等を添加することができる。
【００６１】
また、漂白定着剤には、その他各種の蛍光増白剤や消泡剤或いは界面活性剤、ポリビニルピロリドン等を含有させることができる。なお、蛍光増白剤は、前記したカラー現像剤に調製した現像液中の濃度が0.02〜1.0 モル／リットルになるように含ませることもできる。漂白定着剤や定着剤は、保恒剤として亜硫酸塩（例えば、亜硫酸ナトリウム、亜硫酸カリウム、亜硫酸アンモニウム、など）、重亜硫酸塩（例えば、重亜硫酸アンモニウム、重亜硫酸ナトリウム、重亜硫酸カリウム、など）、メタ重亜硫酸塩（例えば、メタ重亜硫酸カリウム、メタ重亜硫酸ナトリウム、メタ重亜硫酸アンモニウム、など）等の亜硫酸イオン放出化合物や、ｐ−トルエンスルフィン酸、ｍ−カルボキシベンゼンスルフィン酸などのアリ−ルスルフィン酸などを含有するのが好ましい。これらの化合物は亜硫酸イオンやスルフィン酸イオンに換算して約0.02〜1.0 モル／リットル含有させることが好ましい。
【００６２】
保恒剤としては、上記のほか、アスコルビン酸やカルボニル重亜硫酸付加物、あるいはカルボニル化合物等を添加しても良い。
【００６３】
漂白定着を終了したのち水洗代替安定浴や画像安定化用安定浴が用いられることが多いが、これらの浴は、低濃度であって顆粒型の処理剤の効用は大きくはないが、必要があれば顆粒化処理剤を製造することができる。安定浴処理剤には、特開昭62−288838号公報に記載のカルシウム、マグネシウムを低減させる方法を極めて有効に用いることができる。また、特開昭57−8542号公報に記載のイソチアゾロン化合物やサイアベンダゾール類、同61−120145号公報に記載の塩素化イソシアヌール酸ナトリウム等の塩素系殺菌剤、特開昭61−267761号公報に記載のベンゾトリアゾール、銅イオン、その他堀口博著「防菌防黴の化学」（1986年）三共出版、衛生技術会編、「微生物の減菌、殺菌、防黴技術」（1982年）工業技術会、日本防菌防黴学会編「防菌防黴剤事典」（1986年）に記載の殺菌剤を用いることもできる。
【００６４】
更に、水切り剤として界面活性剤や、硬水軟化剤としてＥＤＴＡに代表されるキレート剤を用いることもできる。
［適用される感光材料］
【００６５】
つぎに、本発明に用いる感光材料について説明する。本発明に用いる感光材料は、発明の目的と背景に関連して前記したように写真市場で汎用されている撮影用カラー写真感光材料、カラー印画紙、撮影用黒白感光材料及び黒白印画紙であり、この感光材料は支持体上に少なくとも１層の感光性層が設けられている。典型的な例としては、支持体上に、実質的に感色性は同じであるが感光度の異なる複数のハロゲン化銀乳剤層から成る感光性層を少なくとも１つ有するハロゲン化銀写真感光材料である。
【００６６】
撮影用の多層ハロゲン化銀カラー写真感光材料においては、感光性層は青色光、緑色光、および赤色光の何れかに感色性を有する単位感光性層であり、一般に単位感光性層の配列が、支持体側から順に赤感色性層、緑感色性層、青感色性の順に設置される。しかし、目的に応じて上記設置順が逆であっても、また同一感色性層中に異なる感光性層が挟まれたような設置順をもとり得る。上記のハロゲン化銀感光性層の間および最上層、最下層には非感光性層を設けてもよい。これらには、後述のカプラー、ＤＩＲ化合物、混色防止剤等が含まれていてもよい。各単位感光性層を構成する複数のハロゲン化銀乳剤層は、DE 1,121,470あるいはGB 923,045に記載されているように高感度乳剤層、低感度乳剤層の２層を、支持体に向かって順次感光度が低くなる様に配列するのが好ましい。また、特開昭57-112751 号、同62- 200350号、同62-206541 号、62-206543 号公報に記載されているように支持体より離れた側に低感度乳剤層、支持体に近い側に高感度乳剤層を設置してもよい。
【００６７】
また特公昭49-15495に記載されているように上層を最も感光度の高いハロゲン化銀乳剤層、中層をそれよりも低い感光度のハロゲン化銀乳剤層、下層を中層よりも更に感光度の低いハロゲン化銀乳剤層を配置し、支持体に向かって感光度が順次低められた感光度の異なる３層から構成される配列が挙げられる。このような感光度の異なる３層から構成される場合でも、特開昭59-202464 に記載されているように、同一感色性層中において支持体より離れた側から中感度乳剤層／高感度乳剤層／低感度乳剤層の順に配置されてもよい。
【００６８】
色再現性を改良するために、US 4,663,271、同 4,705,744、同 4,707,436、特開昭62-160448 、同63- 89850 の明細書に記載の、BL,GL,RLなどの主感光層と分光感度分布が異なる重層効果のドナー層（CL） を主感光層に隣接もしくは近接して配置することが好ましい。
【００６９】
プリント用の感光材料は、一般に反射支持体を使用し、支持体から遠い側から順に赤感色性層、緑感色性層、青感色性の順に設置されることが多い。ハロゲン化銀乳剤としては塩化銀、高塩化銀の塩臭化銀粒子の立方晶乳剤が用いられる。
【００７０】
本発明に使用できるハロゲン化銀写真乳剤は、例えばリサーチ・ディスクロージャー（以下、ＲＤと略す）No.17643 (1978年12月), 22 〜23頁, “Ｉ. 乳剤製造（Emulsion preparation and types）”、および同No.18716 (1979年11月),6４８頁、同No.307105(1989年11月),863 〜865 頁、およびグラフキデ著「写真の物理と化学」，ポールモンテル社刊（P.Glafkides, Chimie et Phisique Photographiques, Paul Montel, 1967） 、ダフィン著「写真乳剤化学」，フォーカルプレス社刊（G.F. Duffin, Photographic Emulsion Chemistry,Focal Press, 1966）、ゼリクマンら著「写真乳剤の製造と塗布」、フォーカルプレス社刊（V. L. Zelikman, et al., Making and Coating Photographic Emulsion, Focal Press,1964）などに記載された方法を用いて調製することができる。US 3,574,628、同 3,655,394およびGB 1,413,748に記載された単分散乳剤も好ましい。
カラー感光材料に使用できる写真用添加剤もＲＤに記載されており、下記の表に関連する記載箇所を示した。
【００７１】
添加剤の種類   ＲＤ17643     ＲＤ18716               ＲＤ307105１．
化学増感剤     23頁            648 頁右欄               866頁    
感度上昇剤                     648 頁右欄
分光増感剤、 23〜24頁          648 頁右欄             866〜868 頁
強色増感剤                   〜649 頁右欄
増 白 剤       24頁            647 頁右欄               868頁
光吸収剤、    25 〜26頁        649 頁右欄               873頁 
フィルター、染料、           〜650 頁左欄 
紫外線吸収剤
バインダー      26頁           651 頁左欄           873 〜874 頁
可塑剤、        27頁           650 頁右欄             876頁 
潤滑剤
塗布助剤、    26 〜27頁        650 頁右欄           875 〜876 頁
表面活性剤
スタチツク防止剤  27頁         650 頁右欄           876 〜877 頁
マツト剤                                            878 〜879 頁
【００７２】
つぎに、本発明の固形処理剤を用いた現像処理によりプリントを作製するためのプリンターは、汎用のプリンターが用いられるが、通常のネガプリンターを用いたプリントシステムに使用される以外に、陰極線（ＣＲＴ）を用いた走査露光方式にも適している。陰極線管露光装置は、レーザーを用いた装置に比べて、筒便でかつコンパクトであり、低コストになる。また、光軸や色の調整も容易である。画像露光に用いる陰極線管には、必要に応じてスペクトル領域に発光を示す各種発光体が用いられる。例えば赤色発光体、緑色発光体、青色発光体のいずれか１種、あるいは２種以上が混合されて用いられる。スペクトル領域は、上記の赤、緑、青に限定されず、黄色、橙色、紫色或いは赤外領域に発光する蛍光体も用いられる。特に、これらの発光体を混合して白色に発光する陰極線管がしばしば用いられる。
【００７３】
感光材料が異なる分光感度分布を有する複数の感光性層を持ち、陰極線管も複数のスペクトル領域の発光を示す蛍光体を有する場合には、複数の色を一度に露光、即ち陰極線管に複数の色の画像信号を入力して管面から発光させてもよい。各色ごとの画像信号を順次入力して各色の発光を順次行わせ、その色以外の色をカットするフィルムを通して露光する方法（面順次露光）を採っても良く、一般には、面順次露光の方が、高解像度の陰極線管を用いることができるため、高画質化のためには好ましい。
【００７４】
本発明に用いる感光材料は、ガスレーザー、発光ダイオード、半導体レーザー、半導体レーザーあるいは半導体レーザーを励起光源に用いた固体レーザーと非線形光学結晶を組合わせた第二高調波発生光源（ＳＨＧ）等の単色高密度光を用いたデジタル走査露光方式に好ましく使用される。システムをコンパクトで、安価なものにするために半導体レーザー、半導体レーザーあるいは固体レーザーと非線形光学結晶を組合わせた第二高調波発生光源（ＳＨＧ）を使用することが好ましい。特にコンパクトで、安価、更に寿命が長く安定性が高い装置を設計するためには半導体レーザーの使用が好ましく、露光光源の少なくとも一つは半導体レーザーを使用することが好ましい。
【００７５】
このような走査露光光源を使用する場合、本発明の感光材料の分光感度極大波長は、使用する走査露光用光源の波長により任意に設定することができる。半導体レーザーを励起光源に用いた固体レーザーあるいは半導体レーザーと非線形光学結晶を組合わせて得られるＳＨＧ光源では、レーザーの発振波長を半分にできるので、青色光、緑色光が得られる。従って、感光材料の分光感度極大は通常の青、緑、赤の３つの波長領域に持たせることが可能である。このような走査露光における露光時間は、画素密度を４００ｄｐｉとした場合の画素サイズを露光する時間として定義すると、好ましい露光時間としては１０-4秒以下、更に好ましくは１０-6秒以下である。本発明に係わる処理を行った感光材料の無許可の複写を防止する目的で、感光材料にマイクロドットのパターンの潜像を与えることもできる。この方法については特開平９−２２６２２７号公報に記載されている。
【００７６】
本発明に適用できる好ましい走査露光方式については、前記の表に掲示した特許に詳しく記載されている。また本発明の感光材料を処理するには、特開平２−２０７２５０号公報の第２６頁右下欄１行目〜３４頁右上欄９行目、及び特開平４−９７３５５号公報の第５頁左上欄１７行目〜１８頁右下欄２０行目に記載の処理素材や処理方法が好ましく適用できる。
【実施例１】
【００７７】
以下、実施例により本発明をより具体的に説明するが、これらは本発明の範囲をなんら限定するものではない。
下記に示すカラー現像剤の構成成分を用い、下記方法にて顆粒型固形処理剤を作成した。
＜カラー現像剤を構成する成分化合物＞成分Ａ 水酸化ナトリウム（直径１ｍｍの球形顆粒）                                                ７８０ｇ 
成分Ｂ 炭酸カリウム                                 １６００ｇ
成分Ｃ 亜硫酸ナトリウム                                 １０ｇ
成分Ｄ ｐ−トルエンスルホン酸ナトリウム               ９００ｇ
成分Ｅ トリアジニルジアミンスチルベン系蛍光増白剤     ５８０ｇ
（昭和化学（株）製ハッコールＦＷＡ−ＳＦ）
成分Ｆ エチレンジアミン四酢酸第二ナトリウム           ３１０ｇ
成分Ｇ ジナトリウムーＮ，Ｎ−ビス（スルホナートエチル）
ヒドロキシルアミン                                ７６０ｇ
成分Ｈ ４，５−ジヒドロキシベンゼンー１，２−ジスルホン酸
二ナトリウム                                        ３０ｇ
成分Ｉ Ｎ−メチルーＮ（β−メタンスルホンアミドエチル）−３−メチル−
４−アミノ−４−アミノアニリン・３／２硫酸・１水塩  １０８０ｇ
【００７８】
造粒物１ａ：
成分Ｂ〜Ｈを市販のハンマーミルを用いて、平均粒径２０μｍ以下になるまでそれぞれ粉砕した。粉砕した成分Ｃ，Ｄ及びＧ，Ｈを充分混合した。次に成分Ａの球形顆粒を内部核とし、遠心流動型コーティング造粒機にて結合剤として水を噴霧しながら内部核表面上に成分Ｂを被覆した。次に、同様にして成分Ｂの被覆層の表面上に成分Ｃ，Ｄを被覆した。次に、同様にして成分Ｃ，Ｄの被覆層の表面上に成分Ｅを被覆した。次に、同様にして成分Ｅの被覆層の表面上に成分Ｆを被覆した。次に、同様にして成分Ｆの被覆層の表面上に成分Ｇ，Ｈを被覆した。乾燥し、平均粒径２ｍｍのコア／シェル型球形顆粒を得た。これを造粒物１ａとした。
【００７９】
造粒物２ａ〜５ａ：
回転する２つのロール間で、成分Ａを圧縮し板状のフレークを成形した。この成形の際の圧縮力は任意に変更できるので表１に示すように変位荷重を変えた試料を作製した。その後、このフレークを解砕し、篩い操作で平均粒径１ｍｍの内部核を得た。これら内部核の違い以外は造粒物１ａと同じ操作を行い、ロール圧縮力を変更したことによる核の強度の異なる造粒物２ａ〜５ａを得た（平均粒径２ｍｍ）。それぞれの核強度は、岡田精工（株）製  粒子強度測定装置ＧＲＡＮＯ（商品名）で測定し、その結果を表１に記載した。
【００８０】
造粒物６ａ：
水：エタノール＝１：１の溶液にＰＥＧ６０００（市販品）を濃度１０質量％となる量を添加した溶液を作成した。コーティング装置ハイコーターを用い、上記ＰＥＧ６０００溶液を上記造粒物１ａの表面にスプレーコーティングした後、乾燥した。コーティング量は造粒物に対して１．０質量％ととした。
【００８１】
造粒物７ａ〜８ａ：
上記６ａに対し、上記造粒物１ａの部分を上記造粒物２ａと４ａに変更した以外、同じ操作で造粒物７ａ〜８ａを得た。
【００８２】
造粒物１ｂ：
成分Ｉを市販のハンマーミルを用いて、平均粒径２０μｍ以下になるまで粉砕し、粉砕した成分Ｉを攪拌造粒機にて結合剤として水を噴霧しながら、平均粒径２ｍｍの球形顆粒に造粒し、乾燥し、造粒物１ｂとした。
【００８３】
＜試験方法及び試験結果＞
上記造粒物１ａ〜８ａを、それぞれポリエチレンボトルに１ｋｇ、温度１５℃、相対湿度１５％の環境下で収納した。その後、密栓し、ＸＹＺの３方向で、振幅２０ｍｍ、各６０分振動させた。振動後、容器から造粒物を全量取り出し、升目１ｍｍの篩いで造粒物を区分し、それぞれ得られた顆粒の質量を測定し、粉発生率を下記算出式にて評価した。
（粉発生率）＝（１ｍｍ以下の顆粒質量）／（全顆粒の質量）×100
上記結果を表１に示す。
【００８４】
【表１】
2005338688.tif 000002
【００８５】
変位荷重が本発明の規定した範囲（３００〜２０００）にある発色現像剤用の固体組成物試料４ａ〜５ａ、８ａは、いずれも顆粒の破損が生じないか、あっても軽度であり、変位荷重がこの範囲になるように顆粒試料を調整することによって発明の目的が達せられることが示された。
【実施例２】
【００８６】
下記に示す漂白定着剤の構成原料成分を用い、下記方法にて顆粒型固形処理剤を作成した。
＜漂白定着剤を構成する成分化合物＞
成分Ａ  チオ硫酸アンモニウムとチオ硫酸ナトリウムの混合物（質量比で９：１） ２０００ｇ 
成分Ｂ  亜硫酸ナトリウム                                  １１００ｇ
成分Ｃ  エチレンジアミン四酢酸二ナトリウム                    ５０ｇ
成分Ｄ  エチレンジアミン四酢酸第二鉄アンモニウム          １２００ｇ
成分Ｅ  エチレンジアミン四酢酸二ナトリウ                      ５０ｇ
成分Ｆ  コハク酸                                            ６００ｇ
【００８７】
造粒物１ｃ：
成分Ａを圧縮式造粒機（ローラーコンパクター）にて平均粒径１．６ｍｍの不定形の造粒物を作成した。次に、成分Ｂ〜Ｆを市販のハンマーミルを用いて、平均粒径２０μｍ以下になるまでそれぞれ粉砕した。次に成分Ａの造粒物を内部核とし、遠心流動型コーティング造粒機にて結合剤として水を噴霧しながら内部核表面上に成分Ｂを被覆した。次に、同様にして成分Ｂの被覆層の表面上に成分Ｃを被覆した。次に、同様にして成分Ｃの被覆層の表面上に成分Ｄを被覆した。次に、同様にして成分Ｄの被覆層の表面上に成分Ｅを被覆した。次に、同様にして成分Ｅの被覆層の表面上に成分Ｆを被覆した。乾燥し、平均粒径２ｍｍのコア／シェル型球形顆粒が得られ、造粒物１ｃとした。
【００８８】
造粒物２ｃ：
圧縮式造粒機（ローラーコンパクター）にて、成分Ａを造粒する時、実施例１において行ったように、圧縮力を任意に変更した以外は造粒物１ｃの作製と同じ操作を行い、圧縮力を変更したことによる核強度の違いを示す造粒物２ｃを得た（平均粒径２ｍｍ）。それぞれの核強度は、岡野精機製  粒子強度計で測定し、その結果を表２に記載した。
【００８９】
造粒物３ｃ：
水：エタノール＝１：１の溶液にＰＥＧ６０００（市販品）を濃度１０質量％となる量を添加した溶液を作成した。コーティング装置ハイコーターを用い、上記ＰＥＧ６０００溶液を上記造粒物１ｃの表面にスプレーコーティングした後、乾燥した。コーティング量は造粒物に対して１．０質量％ととした。
【００９０】
造粒物４ｃ：
上記３ｃに対し、上記造粒物１ｃの部分を上記造粒物２ｃに変更した以外、同じ操作で造粒物４ｃを得た。
【００９１】
＜試験方法及び試験結果＞
上記造粒物１ｃ〜４ｃを、実施例１と同じ操作で粉発生率を評価した。結果を表２に示す。
【００９２】
【表２】
2005338688.tif 000003
【００９３】
圧縮造竜の際の印加した変位荷重が本発明の規定した範囲（３００〜２０００）にある本発明例の漂白定着剤試料２ｃ、４ｃは、いずれも顆粒の破損が生じないか、生じても軽度であり、変位荷重がこの範囲になるように顆粒試料を調整することによって発明の目的が達せられることが示された。
【実施例３】
【００９４】
（１）カラーペーパー試料の作製
原紙の両面をポリエチレン樹脂で被覆してなる支持体の表面に、コロナ放電処理を施した後、ドデシルベンゼンスルホン酸ナトリウムを含むゼラチン下塗層を設け、さらに第一層〜第七層の写真構成層を順次塗設して、ハロゲン化銀カラー写真感光材料の試料（１０１）を作製した。各写真構成用の塗布液の調製及び塗布方法は、特開２００３−３３０１４７号の実施例１の試料（００１）と同じ調製方法と塗布方法に従った。
【００９５】
（２）カラーペーパーへの露光及び処理条件
市販のカラーネガフィルムであるフジカラー  Ｖｅｎｕｓ４００（富士写真フイルム（株）製、商品名）で、屋外晴天の中景に人物を撮影し、処理機として富士写真フイルム（株）製自動現像機ＦＰ−５６３ＳＣ、カラーネガフイルム処理処方ＣＮ−１６Ｓとその処理剤（いずれも富士写真フイルム（株）製、商品名）を用いて現像処理を行った。
富士写真フイルム(株)製ミニラボプリンタプロセサー  フロンティア３４０Ｅを用いて、現像処理されたカラーネガフイルムの画像情報を読み取り、レーザー露光ユニットで試料１０１に露光を施し、以下に示す処理工程及び処理液でランニング処理（現像液の累積補充量が、そのタンク容量の３倍になるまで）を行った。
尚、フロンティア３４０Ｅは、下記処理工程で処理できるよう  タンクとラックを改造し、顆粒補充剤を直接処理タンクに添加するロータリーフィーダー方式の補充装置を増設し、水を処理タンクに添加する補充装置を増設する改造を行った。
カラー現像の補充剤は、実施例１の造粒物５ａと造粒物１ｂの混合物（質量比４：１）を使用し、漂白定着の補充剤は実施例２の造粒物４ｃを用いた。
また、比較用として、カラー現像の補充剤を実施例１の造粒物２ａと造粒物１ｂの混合物（質量比４：１）、漂白定着の補充剤を実施例２の造粒物２ｃを用いたものも実施した。
【００９６】
処理工程        温  度      時  間          補充液*
(顆粒剤)        水
カラー現像     ４５℃      ２０秒        ４．５ｇ   ４０ml
漂白定着       ４０℃      ２０秒        ８ｇ       ２８ml
リンス 1       ４０℃        ７秒        −            
リンス 2       ４０℃        ７秒        −            
リンス 3       ４０℃        ７秒        −            
リンス 4       ４０℃      １０秒        −        １５０ml
乾  燥         ８０℃      １０秒
*  補充量は感光材料１m 2 あたりの量で表す。
**  水洗過程は４タンクで ４から 1への向流方式とした。
*** 廃液は、各工程からのオーバフロー液を 一つのタンクに纏めて貯留させた。
【００９７】
各処理液の組成は以下の通りである。
【００９８】
［カラー現像液］
陽イオン交換水                                             ８００ml
エチレンジアミン四酢酸塩                                    ２．５ｇ
塩化カリウム                                              １０．０ｇ
臭化カリウム                                              ０．０４ｇ
亜硫酸ナトリウム                                            ０．１ｇ
蛍光増白剤 Hakkol FWA-SF(昭和化学(株)製)                  １２．０ｇ
ｐ−トルエンスルホン酸ナトリウム                          １２．０ｇ
炭酸カリウム                                              ３３．０ｇ
ジナトリウム−Ｎ，Ｎ−ビス（スルホナートエチル）
ヒドロキシルアミン                                        ７．６ｇ
Ｎ−エチル−Ｎ−（β−メタンスルホンアミドエチル）−３−メチル
−４−アミノアニリン・３／２硫酸・１水塩                      ７．８ｇ
水を加えて                                                １０００ml
ｐＨ（２５℃／水酸化カリウム及び硫酸で調整）              １０．２０ 
【００９９】
［漂白定着液］
水                                                        ６００ml
チオ硫酸アンモニウム（７５％）                            １１０ml
亜硫酸アンモニウム                                        ４０．０ｇ
エチレンジアミン四酢酸鉄（III）アンモニウム               ５０．０ｇ
エチレンジアミン四酢酸                                      ５．０ｇ
コハク酸                                                  ２０．０ｇ
水を加えて                                                １０００ml
ｐＨ（２５℃：硝酸及びアンモニア水で調整）                  ６．０
【０１００】
［リンス液］
塩素化イソシアヌール酸ナトリウム                            ０．０２ｇ
脱イオン水（導電率 ５μs/cm以下）                         １０００ｍｌ
ｐＨ                                                         ６．５
【０１０１】
（３）試験結果
ランニングテストの間、始業時と終業時にコントロールストリップスを処理し、ＬＤ値（感度）を測定して処理変動を評価した。
比較例ランニングテスト（造粒物２ａ、１ｂ、２ｃを補充剤として使用）では、ＬＤ値が  ＋０．０５〜  ―０．１４と変動した。
これに対し、本発明の態様であるランニングテスト（造粒物５ａ、１ｂ、４ｃを補充剤として使用）では、ＬＤ値が  ＋０．０１〜  ―０．０３と変動が小さく良好な結果が得られた。
【図面の簡単な説明】
【０１０２】
【図１】本発明の顆粒を含む固体処理剤の典型的構成を示す模式図である。
【符号の説明】
【０１０３】
１．水酸化ナトリウム層
２．炭酸カリウム層
３．ｐ−トルエンスルホン酸ナトリウム・亜硫酸ナトリウム混合層
４．蛍光増白剤層
５．ＥＤＴＡ・２Ｎａ層
６．ヒドロキシルアミン誘導体層
７．発色現像主薬含有顆粒
１１．アルカリ剤含有顆粒
１２．発色現像主薬含有顆粒
【図１】
2005338688.tif 000004